ШИХТА ДЛЯ ПОЛУЧЕНИЯ МАРБЛИТА ЧЕРНОГО ЦВЕТА НА ОСНОВЕ КРИСТАЛЛИЧЕСКИХ СЛАНЦЕВ
MIXTURE FOR PRODUCING BLACK MARBILITE BASED ON CRYSTALLINE SHALE

Изобретение относится к области получения декоративно-облицовочных материалов, в частности марблита черного цвета.
Известен марблит черного цвета [Будов В.М., Саркисов П.Д. Производства строительного и технического стекла: Учеб. для ПТУ. 4-е изд., перераб. и доп. - М.: Высшая школа, 1991. - 319 с.], включающий в состав шихты как красящий компонент оксид марганца в количестве 4,8%.
Недостатком данного состава шихты для марблита черного цвета является использование дорогостоящего и дефицитного оксида марганца в количестве 4,8%, что существенно удорожает себестоимость конечного продукта.
Наиболее близким решением к предполагаемому способу по технической сущности и достигаемому результату является шихта для получения марблита черного цвета [Шалуненко Н.И., Королюк Т.А. Использование осадка городских водосточных сооружений для получения стекломатериалов строительного назначения // Вестник МГСУ. 2010. №3. С. 69-72], включающая осадок сточных вод, соду, мел и глинозем технический.
Недостатком данного состава шихты для получения марблита черного цвета является высокая температура варки данной шихты, что повышает себестоимость продукта из-за больших энергозатрат и относительно невысокое качество изделий, что снижает его конкурентоспособность.
Техническим результатом предложенного изобретения является снижение энергозатрат при производстве марблита черного цвета и повышение его качества.
Технический результат достигается тем, что в состав шихты вводят кристаллические сланцы, соду и мел при следующем соотношении компонентов (масс. %):
Кристаллические сланцы
80,0
Сода
17,5
Мел
2,5
Кристаллические сланцы в своем составе имеют значительное количество оксидов железа, которые окрашивают марблит в черный цвет и существенно снижают температуру варки. Также кристаллические сланцы имеют в своем составе более 9% оксида алюминия, что позволяет исключить из состава шихты дефицитный и дорогостоящий компонент - технический глинозем.
Сопоставительный анализ показателей качества и условий варки черного марблита известной и предполагаемой шихты представлен в таблице 1.
Определены оптимальные составы шихт, которые представлены в таблице 2.
Проведенный анализ известных составов шихт для получения марблита черного цвета позволяет сделать заключение о соответствии заявленного изобретения критерию «новизна».
Пример:
2
2
3
2
2
3
2
2
В качестве исходных материалов брали кристаллические сланцы следующего химического состава (масс. %): SiO - 52,92; AlO - 9,02; TiO - 1,48; FeO - 5,01; FeO - 4,99; CaO - 6,08; MgO - 2,72; NaO - 0,28; KO - 2,50; П.П.П. - 15,00, также использовали соду по ГОСТ 10689 и мел по ТУ 21-41-69.
Исходные компоненты измельчали и рассевали на ситах, готовили состав на 100 кг шихты. Путем усреднения компоненты шихты смешивали в лопастном лабораторном смесителе в течение 15 минут.
Марблит черного цвета варили при температурах, указанных в таблице 2, в печи с силитовыми нагревателями с выдержкой 1,5 часа с последующим обжигом при температуре 558°C. Прочность на изгиб, термическую стойкость и химическую устойчивость определяли по стандартным методикам.